Brevet FR2946554A1 — publié le 20101217

L'invention concerne une électrode enrobée pour soudage à l'arc électrique comprenant une âme centrale en acier recouverte d'un enrobage conduisant à un arc stable, régulier et dynamique tout au long de l'opération de soudage, y compris lors d'une opération de soudage manuel difficile, tel qu'un soudage en position, ainsi qu'un procédé de soudage utilisant une telle électrode. La stabilité de l'arc électrique généré lors du soudage avec différentes enrobées a été étudiée, notamment par R. Dedyukh at al, Increasing the stability of the parameters of the process of arc welding with coated electrodes at low current, Welding International vol. 18 n°12 pp 963 (2004) ; et G. Datta, Arc-length, arc-voltage and mode of metal transfer in metal-arc welding with coated electrodes, IE (I) Journal-ME vol. 53 pp 181 (1973). Dans ces documents, la stabilité d'arc a été reliée à la mesure de la fréquence des courts-circuits observés pendant le soudage et à leur durée. Les courts-circuits observés pendant le soudage sont dus à la formation d'un pont métallique liquide entre le bain de soudage et le bout de l'électrode en fusion. Leur fréquence et l'évolution de la tension entre chaque court-circuit sont liées à la longueur de l'arc : plus l'arc est court et plus cette fréquence est élevée et moins l'arc a le temps de se stabiliser entre deux court-circuits. Cela revient à continuellement observer une pente de tension entre deux court-circuits, indiquant que l'arc électrique n'a pas le temps de se stabiliser et de laisser le temps à une goutte de métal fondu de croître, comme illustré sur la Figure 10. Dans le cas d'un arc court, à très court, par exemple de moins de 5 mm, chaque court-circuit est synonyme de transfert de métal dans le bain métallique (f > 6 Hz). Pour des fréquences identiques ou inférieures, il est possible d'observer des courts-circuits sans transfert systématique de métal dans le bain. En ce qui concerne la durée des courts-circuits, celle-ci dépendrait à la fois de la longueur d'arc et de la facilité à décrocher la goutte de métal fondu pour que celle-ci soit transférée dans le bain. Il est donc possible d'associer ce phénomène de court-circuit à la stabilité de l'arc et à son dynamisme. Toutefois, ces documents ne présentent pas les moyens d'améliorer le comportement 30 opératoire d'une électrode enrobée en jouant sur sa composition. En effet, dans le domaine du soudage, l'énergie (E) apportée par le consommable lors de la réalisation d'un assemblage de qualité est un facteur très important. Elle est déterminée par l'intensité (I) exprimée en ampères (A) du courant utilisé, la tension (U) exprimée en volts (V) entre le consommable et la tôle et la vitesse de soudage (V) exprimée 35 en cm/min suivant la relation suivante : E _ U(V) x I(A) V(cm.min -1) x k où k est un facteur égal à 60 ou 6 suivant l'unité exprimée respectivement en kJ.cm' ou en kJ.mm', respectivement. Afin d'obtenir les propriétés mécaniques requises, en termes de résiliences, de traction, et de fluage, il est nécessaire de respecter des plages précises d'énergie de soudage. Dans le cas du fluage par exemple, une énergie de soudage trop élevée entraîne une diminution du temps à la rupture due à un effet de durcissement du métal de base dans la zone dite � affectée thermiquement � ou ZAT par le soudage. La ZAT se situe à proximité du cordon soudé. Son étendue et son degré d'affectation dépendent de l'énergie émise lors du soudage, quel que soit le procédé de soudage utilisé : plus cette énergie est élevée plus elle est critique pour le métal de base. Dans le cas d'un soudage manuel et, plus particulièrement, lors de l'utilisation d'électrodes enrobées, cette énergie est parfois difficile à respecter, en particulier lors du soudage en position, c'est-à-dire au plafond, en verticale montante, en corniche... Afin de compenser l'apport de l'intensité et de la tension, il paraît normal de modifier la vitesse de soudage. Par exemple pour diminuer l'énergie de soudage, à intensité et tension données, il convient de souder à une vitesse plus élevée. Toutefois, la capacité d'un consommable à souder plus vite dépend de sa capacité à fondre et de son comportement opératoire, c'est-à-dire comportement du bain en position, détachement du laitier, intensité minimale de fonctionnement, échauffement de l'âme de l'électrode pendant le soudage, dynamisme du consommable.... Souder plus vite pour diminuer l'énergie de soudage n'est donc pas toujours chose aisée. Par ailleurs, afin d'obtenir un cordon de soudage homogène en termes de propriétés mécaniques, il faut un consommable permettant de souder ce cordon toujours dans les mêmes conditions : intensité, tension, vitesse d'avance... De plus, plus un consommable est dit � dynamique �, plus son dégagement de laitier est facile pendant le soudage et plus il est facile pour le soudeur de progresser, dans les meilleures conditions, et ainsi de diminuer l'énergie de soudage. En particulier, un problème qui se pose est de pouvoir disposer d'une électrode enrobée dont le comportement opératoire a été amélioré, c'est-à-dire permettant d'obtenir un arc stable, régulier et dynamique tout au long du soudage avec ladite électrode enrobée. En d'autres termes, le but visé est de proposer une électrode enrobée améliorée ayant un bon dynamisme d'arc permettant à l'opérateur un soudage aisé en position avec une large gamme d'intensité de courant, une stabilité des paramètres de soudage durant toute l'utilisation du consommable et des propriétés mécaniques suffisantes pour permettre en particulier le soudage des aciers ferritiques de grade 92, en particulier en respectant la norme ASTM A213 P92, utilisés pour leur propriétés mécaniques à chaud dans les centrales thermiques par exemple. Une solution est alors une électrode enrobée comprenant une âme centrale en acier au moins en partie recouverte d'un enrobage formant un revêtement autour de ladite âme centrale, caractérisé en ce que l'âme centrale est en acier faiblement ou non allié, c'est-à-dire que la somme des éléments d'alliage est inférieure à 5 % en masse de l'acier constitutif de l'âme, et l'enrobage contient du lithium. En effet, la combinaison d'une âme faiblement ou non alliée avec un enrobage qui contient du lithium, permet d'améliorer le comportement opératoire du consommable lors de son utilisation en soudage à l'arc, grâce à l'obtention d'un arc stable, régulier et dynamique tout au long de l'opération de soudage, y compris lors d'une opération de soudage manuel difficile, tel qu'un soudage en position, c'est-à-dire au plafond, en verticale montante, en corniche... Selon le cas, l'électrode de l'invention peut comprendre l'une ou plusieurs des caractéristiques suivantes : - les éléments d'alliage de l'acier allié sont typiquement C, Mn, Si, Cr, Ni, Co, Mo, 15 Nb, V, B, W et/ou N. - l'enrobage contient de 0.06 à 1 % en masse de lithium. - le lithium (Li) compris dans l'enrobage est sous la forme de silicate de Li, de carbonate de Li, de feldspath de Li, de fluorure de Li, de chlorure de Li ou d'oxyde de Li - l'âme centrale comprend (% en masse de l'âme) de 0.01 à 0.15% de carbone, au 20 plus 0.5% de silicium, au plus 1.5% de manganèse, au plus 0.02% de phosphore, au plus 0.01% de soufre, de 0.001 à 4% de chrome, au plus 1% de molybdène, au plus 1% de nickel, de 0.001 à 0.04% d'aluminium, au plus 1.5% de cobalt, au plus 0.1% de niobium, au plus 0.5% de vanadium, au plus 2.5% de tungstène, au plus 0.1% de bore, au plus 0.1% d'azote et/ou de 90 à 99.9% de fer. 25 - l'âme centrale comprend (% en masse de l'âme) de 0.01 à 0.10% de carbone, au plus 0.2% de silicium, au plus 1 % de manganèse, au plus 0.01% de phosphore, de 0.001 à 0. 1% de chrome, au plus 0.1% de molybdène, au plus 0.1% de nickel, au plus 0.01% d'aluminium, au plus 0.01% de cobalt, au plus 0.01% de niobium, au plus 0.05% de vanadium, au plus 0.1% de tungstène, au plus 0.01% de bore et/ou au plus 0.01% d'azote. 30 - l'électrode contient (% en masse de l'électrode) de 0.01 à 2% de carbone, de 0.5 à 4% de silicium, de 1 à 2.5% de manganèse, de 5 à 11% de chrome, de 0.1 à 1% de molybdène, de 0.1 à 1% de nickel, de 0.1 à 1% de cobalt, de 0.1 à 0.5% de niobium, de 0.1 à 0.5% de vanadium, de 0.9 à 2% de tungstène, de 0.01 à 0.1% de bore, de 0.01 à 0.1% d'azote, de 0.01 à 0.3% de lithium, de 0.01 à 0.5% de sodium, de 0.01 à 0.7% de potassium, 35 de 5 à 15% de calcium, de 1 à 10% de fluor et/ou de 40 à 80 % de fer. - l'âme centrale comprend (% en masse de l'âme) de 0.001 à 3% de chrome. - l'âme centrale comprend (% en masse de l'âme) entre 2 et 2.5% de chrome. - l'enrobage peut contenir, en outre, un ou des carbonates de calcium, un ou des éléments d'alliages, un ou des éléments métalliques, du spath fluor, etc... L'invention porte aussi sur un procédé de soudage à l'arc électrique d'une ou plusieurs pièces métalliques mettant en oeuvre une électrode enrobée selon l'invention. Selon le cas, le procédé de l'invention peut comprendre l'une ou plusieurs des caractéristiques suivantes : - la ou les pièces à souder sont en un acier faiblement et/ou fortement allié contenant de 3 à 20 % en masse d'éléments d'alliage, y compris des aciers dissimilaires, par exemple un acier grade 23 ou 24 avec un acier grade 92 dans le cadre d'un assemblage dissimilaire. - le soudage est opéré à plat, au plafond, en verticale montant ou en corniche. En fait, dans le cadre de la présente invention, la composition de l'électrode enrobée a été choisie de manière à obtenir un comportement opératoire amélioré par rapport à une électrode standard. Ce faisant, il a été remarqué, comme détaillé ci-dessous, qu'en ajoutant du lithium dans l'enrobage de l'électrode, on résolvait le problème ci-dessus. Un des moyens d'incorporer du lithium dans l'enrobage est basé sur l'utilisation d'un silicate adapté, à savoir d'un silicate de lithium. Ainsi, les silicates de lithium aqueux peuvent servir de liant pour la fabrication des pâtes d'enrobage pour électrodes. Si les silicates de sodium et de potassium ont été très largement utilisés pour fabriquer des consommables de soudage, le silicate de lithium l'a été rarement. De plus, l'utilisation de lithium n'a jamais été préconisée pour améliorer le comportement opératoire d'une électrode enrobée. Plus précisément, dans le cadre de la présente invention, il a été mis au point une électrode permettant de souder dans un intervalle d'intensité de courant plus grand qu'une électrode standard et permettant de garder les paramètres de soudage stable durant l'opération. La stabilité d'arc et le dynamisme du consommable ont été améliorés en choisissant judicieusement la composition de l'âme métallique, à savoir un acier faiblement ou non allié, c'est-à-dire comprenant moins de 5 % d'éléments d'alliage, par exemple l'acier type NFA 35/055 (norme AFNOR), et de l'enrobage, avec en particulier ajout de lithium. Ceci permet également d'augmenter la plage de fonctionnement de l'électrode enrobée obtenue. En fait, l'introduction d'une quantité minimale de l'élément lithium (Li) sous forme de silicate de Li, carbonate de Li, fluorure de Li, chlorure de Li, feldspath de Li,..., dans l'enrobage permet d'obtenir un dynamisme d'arc plus important, ce qui se traduit par un bain plus clair, un meilleur dégagement du laitier, un meilleur mouillage du cordon. Globalement, cela permet d'obtenir une électrode enrobée donnant un résultat de meilleure qualité que les électrodes enrobées connues. De plus, la combinaison de cet élément Li avec le fait d'utiliser une électrode dite � synthétique � car comprenant une âme centrale en acier faiblement ou non allié (i.e. avec moins de 5% en poids d'éléments d'alliage) mais destinée à être utilisée pour le soudage d'aciers fortement alliés, c'est-à-dire comprenant plus de 5% en poids d'éléments d'alliage, tel que C, Mn, Si, Cr, Ni, Co, Mo, Nb, V, B, W, N, permet d'obtenir une électrode enrobée pouvant souder sur une plus large gamme d'intensité tout en gardant un très bon comportement et une stabilité des paramètres de soudage. L'invention va maintenant être illustrée par les exemples comparatifs suivants donnés et les figures annexées parmi lesquelles : - La Figure 1 est un enregistrement des paramètres de tension et d'intensité lors du soudage avec une électrode homogène, - La Figure 2 est similaire à la Figure 1 mais obtenue avec une électrode synthétique contenant moins de 0.06% de Li dans l'enrobage, - La Figure 3 est similaire aux Figures 1 et 2 mais obtenue avec une électrode synthétique contenant 0.28% de Li dans l'enrobage, - Les Figures 4 à 9 sont des photographies montrant les profils de cordons de 15 soudage obtenus, - La Figure 10 est un enregistrement de la tension d'une électrode lors de son soudage, - La Figure 11 schématise la répartition de la durée des courts-circuits lors du soudage avec une électrode entière, 20 - La Figure 12 montre les répartitions des durées de court-circuit d'une électrode homogène contenant 0.15% de Li dans l'enrobage en fonction du temps de soudage, - Les Figures 13 et 14 représentent les répartitions des durées de court-circuit d'une électrode synthétique contenant moins de 0.06% de Li dans l'enrobage (Fig. 13) ou contenant 0.28% de Li dans l'enrobage (Fig. 14) en fonction du temps de soudage, et 25 - La Figure 15 schématise une structure d'électrode enrobée. Exemples Dans le cadre des essais réalisés et consignés ci-après, on a utilisé une pince de soudage de type Stubby de marque WeldlineTM munie d'une électrode enrobée, alimentée en courant électrique par un générateur de courant continu (CC+) de type Mega Arc 5 30 commercialisé par la société OerlikonTM ou de type Digiwave 400A de marque SAF-FROTM Typiquement, une électrode enrobée 1 se compose, comme illustré en Figure 15 d'une une âme centrale 2 en acier recouverte d'un enrobage 3 solide, formant un revêtement autour de ladite âme centrale 2. Une telle électrode a généralement une longueur comprise entre 30 et 45 cm, et un diamètre d'âme compris entre 1.6 et 6.3 mm, généralement entre 35 2.5 et 5.Omm. Lors des essais, trois types d'électrodes ont été testées en soudage à l'arc d'acier grade 92, à savoir : - des électrodes dites � homogènes � dont l'enrobage contient plus de 0.06% en masse de Li par rapport à l'enrobage, - des électrodes dites � synthétiques � dont l'enrobage contient moins de 0.06% en masse de Li par rapport à l'enrobage, - des électrodes dites � synthétiques � dont l'enrobage contient plus de 0.06% en masse de Li par rapport à l'enrobage. Une � électrode homogène � est une électrode enrobée dont la composition chimique de l'âme métallique est très proche de celle du métal déposé (qui peut être proche de celle du métal de base). Dans ce cas, l'enrobage est composé d'éléments minéraux dont la décomposition dans l'arc électrique permet de libérer des éléments ionisant de l'arc, de former le gaz protecteur du bain, tels que CO et CO2, et le laitier recouvrant le cordon. Ce dernier contient également quelques éléments d'alliage permettant d'ajuster plus finement la composition chimique du métal déposé. Dans le cas du soudage des aciers de grade 92, l'âme a par exemple la composition 15 chimique donnée dans le Tableau 1. Tableau 1 : Composition d'une âme d'électrode �homogène � pouvant servir au soudage des aciers de grade 92 Elément C Si Mn P S Cr Mo Ni Al % en 0.05 à Max Max Max Max 7.0 Max Max Max masse 0.15 0.5 1.5 0.020 0.010 à 1.0 1.0 0.040 10 % en 0.13 0.26 0.81 0.008 0.010 8.6 0.42 0.49 0.002 masse typique 20 Tableau 1 (suite) Elément Co Nb V W B N % en masse 0.1 0.01 0.01 0.01 0.0001 0.001 à à à à à à 1.5 0.1 0.5 2.5 0.1 0.1 % en masse 0.011 0.048 0.21 1.60 0.0024 0.039 typique Par ailleurs, une � électrode synthétique � est une électrode dont la composition chimique de l'âme diffère de façon importante, sur un ou plusieurs éléments, de la composition chimique du métal déposé. A titre d'exemple, cela revient à utiliser une âme considérée comme faiblement ou non alliée pour le soudage d'un acier considéré comme fortement allié. Dans le cas des électrodes � synthétiques �, les éléments d'alliage n'étant pas présents dans l'âme et que l'on retrouve dans le métal déposé proviennent de l'enrobage. Ce dernier est alors composé d'éléments minéraux dont la décomposition dans l'arc électrique permet de libérer des éléments ionisants de l'arc, de former le gaz protecteur du bain et le laitier recouvrant le cordon, et de poudres métalliques mono-élémentaires (Cr métal, Ni métal, Mn métal,...) ou poly-élémentaires (ferro-alliages, oxydes métalliques,...). Dans le cas du soudage des aciers de grade 92, l'âme a par exemple la composition chimique présentée dans le Tableau 2. Tableau 2 : composition d'une âme d'électrode � synthétique �. Elément C Si Mn P S Cr Mo Ni % en masse 0.01 Max Max Max Max 0.001 Max Max à 0.5 1.5 0.020 0.010 à 1.0 1.0 0.15 4.0 % en masse 0.06 0.07 0.49 0.007 0.009 0.03 0.002 0.02 typique Tableau 2 (suite) Elément Al Co Nb V W B N % en Max Max Max Max Max Max Max masse 0.040 1.5 0.1 0.5 2.5 0.1 0.1 % en 0.001 0.003 0.003 0.001 En outre, l'ajout de lithium dans l'enrobage d'une électrode enrobée synthétique de diamètre 2.5 mm par exemple, à hauteur au moins de 0.06 % en masse de l'enrobage de l'électrode, permet d'augmenter la plage d'intensité de fonctionnement du consommable de la plage 80-100 A à la plage 70-100 A. En effet, le lithium permet l'obtention de meilleures performances opératoires et le 30 soudage d'un cordon avec une intensité plus faible et donc une énergie de soudage plus basse. Il est à noter que cette différence d'environ 10 A permet également d'avoir un comportement opératoire de l'électrode enrobée supérieur à une même intensité de fonctionnement qu'une électrode synthétique contenant une quantité de lithium inférieure à 35 0.06% en masse dans l'enrobage. Les figures 4 à 9 sont des photographies montrant les profils (coupes) de cordons de soudage obtenus en soudant avec les électrodes enrobées en position verticale montante avec des paramètres de 82 A et 21 V. Ces coupes de cordon sont présentées deux par deux pour montrer l'évolution du mouillage en fonction de la consommation de l'électrode. Comme on le voit sur la Figure 4, avec l'électrode � homogène � utilisée, qui contient 0.15% en masse de Li dans l'enrobage, on obtient un cordon plat, donc un bon mouillage, en début de soudage. Toutefois, on a pu observer un changement de comportement du consommable au cours du soudage qui est à associer à un échauffement de l'âme fortement alliée de l'électrode et qui a pour conséquence de modifier le transfert de goutte pendant le soudage, donnant ainsi un cordon plutôt bombé sur la fin du soudage, comme montré en Figure 5. Les figures 6 et 7 présentent les formes de cordons obtenus dans les mêmes conditions opératoires, en début et fin de soudage respectivement, avec une électrode � synthétique � contenant moins de 0.06% en masse de Li dans l'enrobage. On constate sur la Figure 6 que le cordon est légèrement bombé dès le début et que le comportement de l'électrode ne varie pas pendant l'opération puisqu'aucun échauffement 15 de l'âme non alliée n'est visible sur la Figure 7. Les Figures 8 et 9 concernent l'emploi d'une électrode � synthétique � contenant 0.28% en masse de Li dans l'enrobage au lieu de seulement 0.06% pour l'électrode utilisée précédemment. On peut constater sur les Figures 8 et 9 que cette seule différence avec l'électrode précédente (Fig. 6 et 7) permet d'obtenir un meilleur mouillage grâce au 20 comportement plus dynamique de l'arc. Ce mouillage reste d'ailleurs identique durant toute l'opération de soudage (début de soudage : Fig. 8 ; fin de soudage : Fig. 9) montrant bien que l'absence d'échauffement de l'âme non alliée permet de conserver des paramètres de soudage constants. Ces essais démontrent l'intérêt d'une électrode � synthétique � dont l'âme centrale 25 est en acier faiblement ou non allié et dont l'enrobage contient du lithium, de préférence au moins 0.06% en masse de lithium dans l'enrobage, avantageusement de 0.06 à 0.5% en masse de lithium. Des essais supplémentaires ont permis de mettre en évidence l'influence du lithium sur le dynamisme et la stabilité d'arc de l'électrode. Le � dynamisme d'un consommable � 30 se caractérise par sa facilité à détacher les gouttes de métal lors de sa fusion dans l'arc. Il convient donc de s'intéresser à la durée des courts-circuits et également à leur fréquence lors du soudage. Ainsi, la Figure 10 illustre un enregistrement du paramètre de tension d'une électrode lors de son soudage. En effet, plus un court-circuit est court plus le détachement de la goutte est facile et plus l'électrode est réputée dynamique. Ce type 35 d'électrode présente bien souvent un meilleur comportement en position, le dynamisme étant synonyme de bon dégagement de laitier et de cordon plat. Le paramètre de tension a donc été enregistré pour les trois types d'électrode susmentionnées à une fréquence de 30 kHz afin de pouvoir mesurer les durées de court-circuit et de voir leur répartition en fonction du consommable. La Figure 11 présente la répartition des durées des courts-circuits obtenus à partir de ces enregistrements. La répartition est réalisée en pourcentage cumulé afin de pouvoir déterminer de manière aisée la proportion de courts-circuits présents dans une plage de temps donnée. On remarque que les électrodes ayant une concentration en Li > 0.06% en masse dans leur enrobage présentent une plus forte proportion de courts-circuits de durée inférieure à 4.2 ms. On trouve respectivement des valeurs de 30% et 43%. Cet écart indique bien que le détachement des gouttes de métal en fusion est plus facile lorsque la concentration en Li est supérieure à 0.06% en masse dans l'enrobage du consommable quelle que soit l'âme utilisée pour fabriquer l'électrode enrobée. Par ailleurs, les Figures 12 à 14 représentent l'évolution de la répartition des durées de court-circuit en fonction de la partie du consommable soudée, c'est-à-dire fondue. Les deux parties appelées � l ère moitié du soudage � et � 2ème moitié du soudage � sont déterminées en divisant le temps de soudage par deux. La Figure 12 montre que la répartition des durées de courts-circuits dans le cas d'une électrode homogène varie de 33% entre la première et la deuxième partie. Ce phénomène peut être relié à l'échauffement de l'âme induisant une fusion plus facile du consommable et par conséquent, une formation de grosses gouttes plus difficile à détacher. On dit que l'électrode s'essouffle. Ceci est confirmé par les valeurs de fréquence des courts-circuits qui sont de 11 Hz dans la première moitié du soudage, donc avec un arc très court et très stable, et avec un bon transfert de métal fondu, et de seulement 5 Hz dans la deuxième moitié du soudage, donc conduisant à un arc court et moins stable, chaque court-circuit ne correspond pas forcément à un transfert de métal fondu. Les Figures 13 et 14 montrent bien que, dans le cas d'un consommable synthétique, la répartition des durées de court-circuit n'évolue que très peu entre le début et la fin du soudage. On trouve alors des différences de répartition de 6.9% et 6.5%, respectivement, pour une électrode synthétique contenant moins de 0.06% en masse de Li et pour une électrode synthétique contenant 0.28% en masse de Li dans l'enrobage. Cette stabilité lors du soudage s'explique par l'utilisation d'une âme faiblement ou non alliée. Il est à noter également la stabilité de la fréquence de court-circuit entre les deux parties de chaque électrode. On a déterminé ainsi des valeurs de 9 Hz et 7 Hz, respectivement, pour 0.28% et moins de 0.06% en masse de Li dans l'enrobage. La présence de Li a également pour conséquence de raccourcir l'arc électrique et de le rendre ainsi plus rigide, donc plus directif, et plus stable avec un transfert plus régulier de métal fondu dans le bain tout au long de l'opération de soudage. Les électrodes enrobées selon la présente invention sont particulièrement bien adaptées au soudage d'acier fortement allié, c'est-à-dire contenant plus de 5 % en masse d'éléments d'alliage, par exemple les aciers du type grade 92. Revendications1. Electrode enrobée (1) comprenant une âme centrale (2) en acier au moins en partie recouverte d'un enrobage (3) formant un revêtement autour de ladite âme centrale (2), caractérisé en ce que l'âme centrale est en acier faiblement ou non allié contenant du fer et moins de 5% en masse d'éléments d'alliage, et l'enrobage contient du lithium. 2. Electrode enrobée selon revendication 1, caractérisé en ce que l'enrobage contient de 0.06 à 1 % en masse de lithium. 3. Electrode enrobée selon l'une des revendications précédentes, caractérisé en ce que le lithium (Li) compris dans l'enrobage est sous la forme de silicate de Li, de carbonate de Li, de feldspath de Li, de fluorure de Li, de chlorure de Li ou d'oxyde de Li 15 4. Electrode enrobée selon l'une des revendications précédentes, caractérisé en ce que l'âme centrale comprend (% en masse de l'âme) de 0.01 à 0.15% de carbone, au plus 0.5% de silicium, au plus 1.5% de manganèse, au plus 0.02% de phosphore, au plus 0.01% de soufre, de 0.001 à 4% de chrome, au plus 1% de molybdène, au plus 1% de nickel, de 0.001 à 0.04% d'aluminium, au plus 1.5% de cobalt, au plus 0.1% de niobium, au plus 20 0.5% de vanadium, au plus 2.5% de tungstène, au plus 0.1% de bore, au plus 0.1% d'azote et/ou de 90 à 99.9% de fer. 5. Electrode enrobée selon l'une des revendications précédentes, caractérisé en ce que l'âme centrale comprend (% en masse de l'âme) de 0.01 à 0.10% de carbone, au 25 plus 0.2% de silicium, au plus 1 % de manganèse, au plus 0.01% de phosphore, de 0.001 à 0. 1% de chrome, au plus 0.1% de molybdène, au plus 0.1% de nickel, au plus 0.01% d'aluminium, au plus 0.01% de cobalt, au plus 0.01% de niobium, au plus 0.05% de vanadium, au plus 0.1% de tungstène, au plus 0.01% de bore et/ou au plus 0.01% d'azote. 30 6. Electrode enrobée selon l'une des revendications précédentes, caractérisé en ce qu'elle contient (% en masse de l'électrode) de 0.01 à 2% de carbone, de 0.5 à 4% de silicium, de 1 à 2.5% de manganèse, de 5 à 11% de chrome, de 0.1 à 1% de molybdène, de o. l à 1% de nickel, de 0.1 à 1% de cobalt, de 0.1 à 0.5% de niobium, de 0.1 à 0.5% de vanadium, de 0.9 à 2% de tungstène, de 0.01 à 0.1% de bore, de 0.01 à 0.1% d'azote, de 35 0.01 à 0.3% de lithium, de 0.01 à 0.5% de sodium, de 0.01 à 0.7% de potassium, de 5 à 15% de calcium, de 1 à 10% de fluor et/ou de 40 à 80 % de fer. 10 7. Electrode enrobée selon l'une des revendications précédentes, caractérisé en ce que l'âme centrale comprend (% en masse de l'âme) de 0.001 à 3% de chrome. 8. Procédé de soudage à l'arc électrique d'une ou plusieurs pièces métalliques 5 mettant en oeuvre une électrode enrobée selon l'une des revendications précédentes. 9. Procédé de soudage selon la revendication 8, caractérisé en ce que la ou les pièces à souder sont en un acier faiblement et/ou fortement allié contenant de 3 à 20 % en masse d'éléments d'alliage. 10. Procédé de soudage selon la revendication 8, caractérisé en ce que le soudage est opéré à plat, au plafond, en verticale montant ou en corniche.